(57)【要約】【課題】  優れた低温成膜性と接着強度とを備え、流動性が優れている酢酸ビニル樹脂系エマルジョンを得る。【解決手段】  酢酸ビニル樹脂系エマルジョンは、少なくとも酢酸ビニルを含むモノマー成分を重合して得られる酢酸ビニル樹脂系エマルジョンであって、少なくとも酢酸ビニルを含むモノマー成分を重合した後、さらに、液状可塑剤と粉末状水溶性高分子化合物との混合物が添加されていることを特徴とする。液状可塑剤は、フタル酸エステル系液状可塑剤以外の液状可塑剤（脂肪酸エステル系液状可塑剤、フタル酸エステル系液状可塑剤以外の芳香族カルボン酸エステル系液状可塑剤など）が好ましい。粉末状水溶性高分子化合物は、粉末状ポリビニルアルコール系ポリマー、粉末状ポリビニルピロリドン系ポリマーなどが挙げられる。【選択図】    なし【特許請求の範囲】
【請求項１】
少なくとも酢酸ビニルを含むモノマー成分を重合して得られる酢酸ビニル樹脂系エマルジョンであって、少なくとも酢酸ビニルを含むモノマー成分を重合した後、さらに、液状可塑剤と粉末状水溶性高分子化合物との混合物が添加されていることを特徴とする酢酸ビニル樹脂系エマルジョン。
【請求項２】
重合性不飽和単量体（Ｘ）の重合体を含むエマルジョン中で、少なくとも酢酸ビニルを含むモノマー成分をシード重合して得られる酢酸ビニル樹脂系エマルジョンであり、重合性不飽和単量体（Ｘ）の重合体を含むエマルジョン中で、少なくとも酢酸ビニルを含むモノマー成分をシード重合した後、さらに、液状可塑剤と粉末状水溶性高分子化合物との混合物が添加されている請求項１記載の酢酸ビニル樹脂系エマルジョン。
【請求項３】
液状可塑剤が、フタル酸エステル系液状可塑剤以外の液状可塑剤である請求項１又は２記載の酢酸ビニル樹脂系エマルジョン。
【請求項４】
液状可塑剤が、脂肪酸エステル系液状可塑剤、またはフタル酸エステル系液状可塑剤以外の芳香族カルボン酸エステル系液状可塑剤である請求項１〜３の何れかの項に記載の酢酸ビニル樹脂系エマルジョン。
【請求項５】
粉末状水溶性高分子化合物が、粉末状ポリビニルアルコール系ポリマー及び／又は粉末状ポリビニルピロリドン系ポリマーである請求項１〜４の何れかの項に記載の酢酸ビニル樹脂系エマルジョン。
【請求項６】
液状可塑剤と粉末状水溶性高分子化合物との混合物が、粉末状水溶性高分子化合物が、液状可塑剤により覆われている形態または液状可塑剤中に分散した形態の混合物である請求項１〜５の何れかの項に記載の酢酸ビニル樹脂系エマルジョン。
【請求項７】
重合性不飽和単量体（Ｘ）の重合体が、エチレン−酢酸ビニル共重合樹脂またはアクリル樹脂である請求項２〜６の何れかの項に記載の酢酸ビニル樹脂系エマルジョン。
【請求項８】
シード重合に付すモノマー成分として、酢酸ビニルとともに、酢酸ビニル以外の重合性不飽和単量体（Ｙ）が用いられている請求項１〜７の何れかの項に記載の酢酸ビニル樹脂系エマルジョン。
【請求項９】
請求項１〜８の何れかの項に記載の酢酸ビニル樹脂系エマルジョンを製造する方法であって、下記の工程（Ａ）〜（Ｂ）を具備することを特徴とする酢酸ビニル樹脂系エマルジョンの製造方法。
工程（Ａ）：少なくとも酢酸ビニルを含むモノマー成分を重合する工程
工程（Ｂ）：工程（Ａ）の後、さらに、液状可塑剤と粉末状水溶性高分子化合物との混合物を添加する工程
【発明の詳細な説明】
【技術分野】
【０００１】
本発明は、接着剤、塗料ベース、コーティング剤などとして有用な酢酸ビニル樹脂系エマルジョン、及び前記酢酸ビニル樹脂系エマルジョンの製造方法に関する。
【背景技術】
【０００２】
従来、酢酸ビニル樹脂系エマルジョンは、木工用、紙加工用、繊維加工用等の接着剤や塗料ベースやコーティング剤などに幅広く使用されている。しかし、そのままでは最低造膜温度が高いため、多くの場合、揮発性を有する可塑剤、有機溶剤などの成膜助剤を添加する必要がある。前記可塑剤としてフタル酸エステル類（フタル酸エステル系可塑剤）などが使用されるが、昨今の環境問題の高まりから、フタル酸エステル類が環境に対して好ましくないとの指摘もあり、安全性の高い可塑剤などへの代替が検討されている。
【０００３】
なお、酢酸ビニル樹脂系エマルジョン又は酢酸ビニル樹脂系エマルジョンを含む各種処理剤としては、例えば、エチレン含有量が１５〜３５質量％であるエチレン酢酸ビニル共重合体系樹脂エマルジョンに酢酸ビニルをシード重合してなる酢酸ビニル樹脂系エマルジョンを含む木工用接着剤が提案されている（特許文献１参照）。また、エチレン−酢酸ビニル共重合体樹脂系エマルジョン中で酢酸ビニルをシード重合して酢酸ビニル樹脂系エマルジョンを製造する方法において、酢酸ビニルを系内に添加しつつ行うシード重合を行う工程と、前記工程の前工程又は後工程として、酢酸ビニル以外の重合性不飽和単量体を系内に添加するか、又は前記工程中に酢酸ビニル以外の重合性不飽和単量体を前記酢酸ビニルとは独立して系内に添加する工程とを含む酢酸ビニル樹脂系エマルジョンの製造方法が提案されている（特許文献２及び３参照）。
【０００４】
さらにまた、酢酸ビニルをシード重合して得られる酢酸ビニル樹脂系エマルジョンを製造する方法として、エチレン−酢酸ビニル共重合体エマルジョン中の前記共重合体をシードとして、ポリビニルアルコールの保護コロイドの存在下で、酢酸ビニルモノマーを滴下してシード重合する酢酸ビニル樹脂系エマルジョンの製造方法において、重合すべき酢酸ビニルモノマーの内の３〜１５質量％、及び重合開始剤の規定量の内の１５〜３０質量％を、前記滴下前に一時添加する酢酸ビニル樹脂系エマルジョンの製造方法（特許文献４参照）や、ポリビニルアルコール系樹脂を保護コロイドとして用い、酢酸ビニルモノマーおよびアクリル酸系モノマーを用いたコアシェル型エマルジョン重合を行うに際して、酢酸ビニルモノマーを用いてコア部のエマルジョン重合を行い、続いて酢酸ビニルモノマーおよびアクリル酸系モノマーの混合物を用いてシェル部のエマルジョン重合を行う酢酸ビニル系樹脂エマルジョンの製造方法（特許文献５参照）なども提案されている。
【０００５】
【特許文献１】特開平１１−９２７３４号公報
【特許文献２】特開２０００−２３９３０７号公報
【特許文献３】特開２０００−３０２８０９号公報
【特許文献４】特開２００１−１３１２０６号公報
【特許文献５】特開２００１−３０２７０９号公報
【発明の開示】
【発明が解決しようとする課題】
【０００６】
しかしながら、保護コロイドの存在下にて酢酸ビニルモノマーのエマルジョン重合を行うと、形成されたエマルジョン粒子間における水素結合作用や、エマルジョン粒子間の擬凝集作用により、得られた酢酸ビニル樹脂系エマルジョンは構造粘性を示す。そのため、酢酸ビニル樹脂系エマルジョンの粘度の測定を、ＢＨ型粘度計を用いて同一の温度条件下にて実施しても、ローターの回転数により、測定された粘度の値は大きく異なり、具体的には、低速度の回転数で測定した粘度の値は高く、一方、高速度の回転数で測定した粘度の値は低くなる。
【０００７】
言い換えれば、保護コロイドの存在下で酢酸ビニルモノマーをエマルジョン重合して得られた酢酸ビニル樹脂系エマルジョンは、静置状態での粘度（静置粘度）の値が高く、攪拌状態での粘度の値は低くなり、この現象は、エチレン−酢酸ビニル共重合体樹脂系エマルジョン中で酢酸ビニルモノマーをシード重合して得られた酢酸ビニル樹脂系エマルジョンでは、その粒子径が大きくなることから、より顕著に現れる傾向にある。静置状態における粘度の値と、攪拌状態における粘度の値との差が大きいほど、酢酸ビニル樹脂系エマルジョンの流動性が失われることになる。そのため、例えば、酢酸ビニル樹脂系エマルジョンを、口（取り出し口）の狭い容器内に入れて保存する場合、使用時に、酢酸ビニル樹脂系エマルジョンを容器から取り出す際には、取り出しが困難となってしまう。
【０００８】
なお、酢酸ビニル樹脂系エマルジョンの粘度を下げることにより、取り出し口の狭い容器からの取り出しを容易にすることは可能であるが、垂直面などに塗布した場合、接着剤の垂れが発生してしまう。このため、粘度を低下させずに、流動性が高められた酢酸ビニル樹脂系エマルジョンが求められている。
【０００９】
従って、本発明の目的は、優れた低温成膜性と接着強度とを備えているとともに、流動性が優れている酢酸ビニル樹脂系エマルジョン、及び前記酢酸ビニル樹脂系エマルジョンの製造方法を提供することにある。
本発明の他の目的は、さらに、フタル酸エステル系可塑剤を含んでいない酢酸ビニル樹脂系エマルジョン、及び前記酢酸ビニル樹脂系エマルジョンの製造方法を提供することにある。
【課題を解決するための手段】
【００１０】
本発明者らは、上記課題を解決するため鋭意検討した結果、酢酸ビニルを重合して得られる酢酸ビニル樹脂系エマルジョンに、液状可塑剤と、特定の高分子化合物との混合物を添加すると、酢酸ビニルを重合して得られる酢酸ビニル樹脂系エマルジョンによる優れた特性を保持したまま、不揮発分の割合を低下させることなく、流動性を大きく改善することができることを見出した。本発明はこれらの知見に基づいて完成されたものである。
【００１１】
すなわち、本発明は、少なくとも酢酸ビニルを含むモノマー成分を重合して得られる酢酸ビニル樹脂系エマルジョンであって、少なくとも酢酸ビニルを含むモノマー成分を重合した後、さらに、液状可塑剤と粉末状水溶性高分子化合物との混合物が添加されていることを特徴とする酢酸ビニル樹脂系エマルジョンを提供する。
【００１２】
本発明の酢酸ビニル樹脂系エマルジョンとしては、重合性不飽和単量体（Ｘ）の重合体を含むエマルジョン中で、少なくとも酢酸ビニルを含むモノマー成分をシード重合して得られる酢酸ビニル樹脂系エマルジョンであり、重合性不飽和単量体（Ｘ）の重合体を含むエマルジョン中で、少なくとも酢酸ビニルを含むモノマー成分をシード重合した後、さらに、液状可塑剤と粉末状水溶性高分子化合物との混合物が添加されていることが好ましい。
【００１３】
前記液状可塑剤としては、フタル酸エステル系液状可塑剤以外の液状可塑剤を好適に用いることができ、特に、脂肪酸エステル系液状可塑剤、またはフタル酸エステル系液状可塑剤以外の芳香族カルボン酸エステル系液状可塑剤が好ましい。また、前記粉末状水溶性高分子化合物としては、粉末状ポリビニルアルコール系ポリマー及び／又は粉末状ポリビニルピロリドン系ポリマーが好ましい。さらにまた、液状可塑剤と粉末状水溶性高分子化合物との混合物としては、粉末状水溶性高分子化合物が、液状可塑剤により覆われている形態または液状可塑剤中に分散した形態の混合物を好適に用いることができる。
【００１４】
本発明では、重合性不飽和単量体（Ｘ）の重合体としては、エチレン−酢酸ビニル共重合樹脂またはアクリル樹脂を用いることができる。また、前記シード重合のモノマー成分として、酢酸ビニルとともに、酢酸ビニル以外の重合性不飽和単量体（Ｙ）が用いられていてもよい。
【００１５】
本発明は、また、前記酢酸ビニル樹脂系エマルジョンを製造する方法であって、下記の工程（Ａ）〜（Ｂ）を具備することを特徴とする酢酸ビニル樹脂系エマルジョンの製造方法を提供する。
工程（Ａ）：少なくとも酢酸ビニルを含むモノマー成分を重合する工程
工程（Ｂ）：工程（Ａ）の後、さらに、液状可塑剤と粉末状水溶性高分子化合物との混合物を添加する工程
【００１６】
なお、本明細書では、「アクリル」と「メタクリル」とを「（メタ）アクリル」、「アクリロイル」と「メタクリロイル」とを「（メタ）アクリロイル」等と総称する場合がある。
【発明の効果】
【００１７】
本発明の酢酸ビニル樹脂系エマルジョンは、優れた低温成膜性と接着強度とを備えているとともに、流動性が優れている。
【発明を実施するための最良の形態】
【００１８】
本発明の酢酸ビニル樹脂系エマルジョン（「ＰＶＡｃエマルジョン」と称する場合がある）は、少なくとも酢酸ビニルを含むモノマー成分を重合して得られ、少なくとも酢酸ビニルを含むモノマー成分を重合した後、さらに、液状可塑剤と粉末状水溶性高分子化合物との混合物が添加されている酢酸ビニル樹脂系エマルジョンである。このように、本発明のＰＶＡｃエマルジョンでは、少なくとも酢酸ビニルを含むモノマー成分を重合した後に、不揮発分となる液状可塑剤と粉末状水溶性高分子化合物との混合物を添加しているので、ＰＶＡｃエマルジョンの粘度を良好な状態で保持し且つＰＶＡｃエマルジョン中の不揮発分の割合を低下させることなく、ＰＶＡｃエマルジョンの流動性を高めることができる。
【００１９】
従って、本発明のＰＶＡｃエマルジョンは、ＢＨ型粘度計を用いて測定された粘度において、ローターの回転数が高速の場合の粘度の値と、低速の場合の粘度の値との差が小さく、静置状態での粘度上昇が抑制されている。具体的には、本発明のＰＶＡｃエマルジョンは、ＢＨ型粘度計（株式会社トキメック社製）を用いて、温度：２３℃の条件で粘度測定を行った際に、ローターの回転数が２ｒ／ｍｉｎである場合の粘度を「η(2r/min)」とし、ローターの回転数が１０ｒ／ｍｉｎである場合の粘度を「η(10r/min)」とした場合、下記式（１）で示されるＴＩ値を２．５未満（好ましくは２．０未満、さらに好ましくは１．９以下）とすることができる。
ＴＩ値＝η(2r/min)／η(10r/min)      （１）
【００２０】
なお、ＢＨ型粘度計を用いて粘度測定を行った際に用いられるローターとしては、ＰＶＡｃエマルジョンの粘度により適宜選択することができる。
【００２１】
また、前記ＰＶＡｃエマルジョンは、前記構成を有しているので、優れた低温成膜性と高い接着強度とを備えている。なお、前記低温成膜性はＪＩＳ  Ｋ６８０４に準じて測定される。
【００２２】
［液状可塑剤］
液状可塑剤としては、室温（２０〜２５℃、特に２３℃）において液状（液体状）となっている可塑剤であれば特に制限されず、公知の液状可塑剤の中から適宜選択して用いることができる。液状可塑剤は単独で又は２種以上を組み合わせて用いることができる。なお、液状可塑剤としては、粉末状水溶性高分子化合物の分散性のコントロール等の観点から、油溶性又は非水溶性若しくは難水溶性の液状可塑剤を好適に用いることができる。
【００２３】
液状可塑剤としては、環境問題等の観点から、フタル酸エステル系液状可塑剤以外の液状可塑剤（「非フタル酸系液状可塑剤」と称する場合がある）を好適に用いることができる。非フタル酸系液状可塑剤としては、フタル酸エステル系液状可塑剤以外の液状可塑剤であれば特に制限されず、例えば、脂肪酸エステル系液状可塑剤（脂肪族カルボン酸エステル系液状可塑剤）、フタル酸エステル系液状可塑剤以外の芳香族カルボン酸エステル系液状可塑剤（「非フタル酸系芳香族カルボン酸エステル系液状可塑剤」と称する場合がある）、リン酸エステル系液状可塑剤、エポキシ系液状可塑剤、ポリエステル系液状可塑剤などが挙げられる。本発明では、液状可塑剤としては、脂肪酸エステル系液状可塑剤や、非フタル酸系芳香族カルボン酸エステル系液状可塑剤を好適に用いることができる。
【００２４】
脂肪酸エステル系液状可塑剤としては、脂肪族多価カルボン酸１価アルコール系液状可塑剤、脂肪族１価カルボン酸多価アルコール系液状可塑剤を好適に用いることができる。脂肪族多価カルボン酸１価アルコール系液状可塑剤としては、脂肪族多価カルボン酸と１価アルコール（１価ヒドロキシ化合物）とのエステル系化合物であればよく、遊離のカルボン酸基（カルボキシル基）を有していてもよいが、脂肪族多価カルボン酸の全カルボン酸基が、複数の１価アルコール（特に、脂肪族系１価アルコール）と反応したエステル系化合物が好ましい。このような脂肪族多価カルボン酸１価アルコール系液状可塑剤としては、脂肪族ジカルボン酸と、１価アルコールとのジエステル化合物（例えば、アジピン酸ジエステル系液状可塑剤、アゼライン酸ジエステル系液状可塑剤、セバシン酸ジエステル系液状可塑剤、コハク酸ジエステル系液状可塑剤など）等が挙げられる。アジピン酸ジエステルとしては、例えば、アジピン酸ジブチル、アジピン酸ジイソブチル、アジピン酸ジ（２−エチルヘキシル）、アジピン酸ジイソデシル等のアジピン酸ジアルキルエステルの他、アジピン酸ジブチルジグリコール［アジピン酸ジ（ジエチレングリコールモノブチルエーテル）］などが挙げられる。また、アゼライン酸ジエステル系液状可塑剤としては、例えば、アゼライン酸ジ（２−エチルヘキシル）などが挙げられる。さらにまた、セバシン酸ジエステル系液状可塑剤としては、例えば、セバシン酸ジブチル、セバシン酸ジ（２−エチルヘキシル）などが挙げられる。さらに、コハク酸ジエステル系液状可塑剤としては、例えば、コハク酸ジエチル（ジエチルサクシネート）などが挙げられる。なお、脂肪族多価カルボン酸１価アルコール系液状可塑剤としては、これらの他に、トリブチルシトレートや、メチルアセチルリシノレートなども用いることができる。
【００２５】
脂肪族１価カルボン酸多価アルコール系液状可塑剤としては、脂肪族１価カルボン酸と多価アルコール（多価ヒドロキシ化合物）とのエステル系化合物であればよく、遊離の水酸基（ヒドロキシル基）を有していてもよいが、多価アルコール（特に、脂肪族系多価アルコール）の全水酸基が、複数の脂肪族１価カルボン酸と反応したエステル系化合物が好ましい。このような脂肪族１価カルボン酸多価アルコール系液状可塑剤としては、多価アルコールと、脂肪族１価カルボン酸とのジエステル化合物（例えば、イソブタン酸多価アルコール系液状可塑剤など）等が挙げられる。イソブタン酸多価アルコール系液状可塑剤としては、例えば、２，２，４−トリメチル−１，３−ペンタンジオールモノイソブチレート、２，２，４−トリメチル−１，３−ペンタンジオールジイソブチレート等のジオール（モノ又はジ）イソブチレートなどが挙げられる。
【００２６】
また、非フタル酸系芳香族カルボン酸エステル系液状可塑剤としては、フタル酸エステル以外の芳香族多価カルボン酸１価アルコール系液状可塑剤［すなわち、フタル酸以外の芳香族多価カルボン酸と、１価アルコール（１価ヒドロキシ化合物）とのエステル系化合物］であってもよいが、芳香族１価カルボン酸多価アルコール系液状可塑剤［すなわち、多価アルコール（多価ヒドロキシ化合物）と、芳香族１価カルボン酸とのエステル系化合物］を好適に用いることができる。このような芳香族１価カルボン酸多価アルコール系液状可塑剤としては、安息香酸多価アルコール系液状可塑剤が好適である。安息香酸多価アルコール系液状可塑剤としては、例えば、ジプロピレングリコールジベンゾエート、ジエチレングリコールジベンゾエート、プロピレングリコールジベンゾエート等のアルキレングリコールジベンゾエートなどが挙げられる。
【００２７】
［粉末状水溶性高分子化合物］
粉末状水溶性高分子化合物としては、室温（２０〜２５℃、特に２３℃）において、粉末状となっている水溶性高分子化合物であれば特に制限されず、公知の粉末状水溶性高分子化合物の中から適宜選択して用いることができる。粉末状水溶性高分子化合物は単独で又は２種以上を組み合わせて用いることができる。
【００２８】
なお、粉末状水溶性高分子化合物は、適宜な温度（例えば、１〜９９℃）において、若干でも水溶性（水に対して溶解性）を有していればよい。従って、粉末状水溶性高分子化合物の水への溶解度としては、適宜な温度（例えば、１〜９９℃のいずれかの温度、好ましくは４０〜９０℃のいずれかの温度）において、例えば、１質量％以上であってもよく、好ましくは１０質量％以上（さらに好ましくは３０質量％以上、特に５０質量％以上）である。耐水接着強さ等の観点からは、粉末状水溶性高分子化合物としては、加温状態の水（例えば、４０〜９０℃に加温された水）に対して高い溶解性を有していることが好ましい。もちろん、粉末状水溶性高分子化合物を水に溶解させる際の溶解に要する時間は、特に制限されない。
【００２９】
具体的には、粉末状水溶性高分子化合物としては、例えば、粉末状ポリビニルアルコール系ポリマー、粉末状ポリビニルピロリドン系ポリマー、粉末状セルロース誘導体、粉末状デンプン、粉末状デキストリンの他、粉末状オリゴ糖類、粉末状ポリ（メタ）アクリルアミド、粉末状ポリビニルアルキルエーテル系ポリマー（ポリビニルメチルエーテルなど）、粉末状シクロデキストリン、粉末状ゼラチン、粉末状寒天、粉末状ペクチン、粉末状アルギン酸ソーダ、粉末状グアーガム、粉末状アラビアガム、粉末状ローカストビーンガム、粉末状カラギーナン、粉末状カゼイン、粉末状トラガントガム、粉末状ファーセレラン、粉末状コラーゲン、粉末状キサンタンガム、粉末状プルラン、粉末状キチン、粉末状キトサンなどが挙げられる。本発明では、粉末状水溶性高分子化合物としては、粉末状ポリビニルアルコール系ポリマー、粉末状ポリビニルピロリドン系ポリマーが好適であり、特に、粉末状ポリビニルアルコール系ポリマーを好適に用いることができる。
【００３０】
粉末状ポリビニルアルコール系ポリマーとしては、ビニルアルコールによる構成単位を少なくとも有している粉末状水溶性ポリマーであれば特に制限されない。具体的には、粉末状ポリビニルアルコール系ポリマーとしては、例えば、粉末状ポリビニルアルコールの他、各種の粉末状変性ポリビニルアルコール［粉末状（ポリビニルアルコールの変性物）］などが挙げられる。粉末状変性ポリビニルアルコールとしては、例えば、粉末状カルボキシル基変性ポリビニルアルコール（粉末状カルボン酸変性ポリビニルアルコール）、粉末状アルキル基変性ポリビニルアルコール、粉末状チオール基変性ポリビニルアルコール、粉末状アクリルアミド変性ポリビニルアルコールなどが挙げられる。
【００３１】
なお、前記粉末状ポリビニルアルコール等の粉末状ポリビニルアルコール系ポリマーにおいて、モノマー単位（単量体単位）としてのビニルアルコール単位の結合形態としては、特に制限されず、規則的に結合された形態（いわゆる「頭−尾結合」した形態）、規則的に結合されていない形態（いわゆる「頭−尾結合」とともに、「頭−頭結合」や「尾−尾結合」した形態）のいずれであってもよい。従って、粉末状ポリビニルアルコール系ポリマーは、モノマー単位としてのビニルアルコール単位の一部が、隣接するビニルアルコール単位同士の間で、ヒドロキシル基を有する炭素原子同士が結合した形態で［いわゆる「頭−頭結合」又は「尾−尾結合」（通常、「頭−頭結合」と称されている）した形態で］結合することにより形成された１，２−ジヒドロキシエチレン単位を、適宜な割合で有していてもよい。また、粉末状ポリビニルアルコール系ポリマーは、部分鹸化品、完全鹸化品のいずれであってもよい。粉末状ポリビニルアルコール系ポリマーの鹸化度は、水への溶解性、用途等に応じて適宜選択することができる。
【００３２】
また、粉末状ポリビニルピロリドン系ポリマーとしては、ビニルピロリドンによる構成単位を少なくとも有している粉末状水溶性ポリマーであれば特に制限されない。具体的には、粉末状ポリビニルピロリドン系ポリマーとしては、例えば、粉末状ポリビニルピロリドンの他、各種の粉末状変性ポリビニルピロリドン［粉末状（ポリビニルピロリドンの変性物）］などが挙げられる。
【００３３】
さらに、粉末状セルロース誘導体としては、セルロースから誘導された粉末状水溶性ポリマーであれば特に制限されない。具体的には、粉末状セルロース誘導体としては、例えば、メチルセルロース、エチルセルロース等のアルキルセルロース類；ヒドロキシプロピルメチルセルロース、ヒドロキシエチルメチルセルロース、ヒドロキシエチルエチルセルロース等のヒドロキシアルキル−アルキルセルロース類；ヒドロキシエチルセルロース、ヒドロキシプロピルセルロース等のヒドロキシアルキルセルロース類；カルボキシメチルセルロース又はその塩（ナトリウム塩など）等のカルボキシアルキルセルロース類などのセルロースエーテル類が挙げられる。粉末状セルロース誘導体としては、セルロースエステル類などであってもよい。
【００３４】
なお、粉末状水溶性高分子化合物は、粉末状（固形粉末状）の形状を有していれば、その平均粒子径は特に制限されず、粉末状とみなされる大きさであればよい。
【００３５】
また、粉末状水溶性高分子化合物の重合度や重量平均分子量としては、高分子化合物の種類等に応じて適宜選択することができる。例えば、粉末状水溶性高分子化合物が粉末状ポリビニルアルコール系ポリマーである場合、粉末状ポリビニルアルコール系ポリマーの重合度としては、例えば、１０以上（例えば、１０〜５０００）の範囲から適宜選択することができる。また、粉末状水溶性高分子化合物が粉末状ポリビニルピロリドン系ポリマーである場合、粉末状ポリビニルピロリドン系ポリマーの重量平均分子量としては、例えば、５０００以上（例えば、５０００〜５００００００）の範囲から適宜選択することができる。
【００３６】
［重合に付すモノマー成分］
本発明では、少なくとも酢酸ビニルを含むモノマー成分を重合している。このような重合で用いられるモノマー成分としては、少なくとも酢酸ビニルを含んでいれば特に制限されない。重合に付すモノマー成分としては、酢酸ビニルのみが用いられていてもよく、酢酸ビニルとともに、酢酸ビニル以外の重合性不飽和単量体（Ｙ）（単に「重合性不飽和単量体（Ｙ）」と称する場合がある）が用いられていてもよい。
【００３７】
重合性不飽和単量体（Ｙ）としては、特に限定されないが、例えば、（メタ）アクリル酸エステル類（アクリル酸エステル類、メタクリル酸エステル類）、ビニルエステル類、ビニルエーテル類、芳香族ビニル化合物、不飽和カルボン酸アミド類、オレフィン類、ジエン類、不飽和ニトリル類などが挙げられる。重合性不飽和単量体（Ｙ）は単独で又は２以上を組み合わせて使用できる。
【００３８】
重合性不飽和単量体（Ｙ）において、（メタ）アクリル酸エステル類としては、従来公知の（メタ）アクリル酸エステルの何れをも使用することができる。この代表例として、例えば、（メタ）アクリル酸メチル、（メタ）アクリル酸エチル、（メタ）アクリル酸プロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸ヘキシル、（メタ）アクリル酸ヘプチル、（メタ）アクリル酸２−エチルへキシル、（メタ）アクリル酸オクチル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ラウリル、（メタ）アクリル酸ステアリルなどの（メタ）アクリル酸アルキルエステル［好ましくは、（メタ）アクリル酸Ｃ1-18アルキルエステル、より好ましくは（メタ）アクリル酸Ｃ1-14アルキルエステル］などが例示できる。
【００３９】
また、（メタ）アクリル酸エステル類としては、（メタ）アクリル酸ヒドロキシエチル、（メタ）アクリル酸ヒドロキシプロピルなどの（メタ）アクリル酸ヒドロキシアルキル；（メタ）アクリル酸メトキシメチル、（メタ）アクリル酸エトキシメチルなどの（メタ）アクリル酸アルコキシアルキル；（メタ）アクリル酸グリシジルなどの反応性官能基含有（メタ）アクリル酸エステルなども用いることができる。
【００４０】
ビニルエステル類としては、酢酸ビニル以外の従来公知のビニルエステルの何れも使用することができる。この代表例として、例えば、ギ酸ビニル；プロピオン酸ビニル、酪酸ビニル、カプロン酸ビニル、カプリル酸ビニル、カプリン酸ビニル、ラウリン酸ビニル、ステアリン酸ビニル、オクチル酸ビニル、ベオバ１０（商品名：シェルジャパン社製）などのＣ3-18脂肪族カルボン酸のビニルエステル類；安息香酸ビニルなどの芳香族カルボン酸のビニルエステル類等が挙げられる。
【００４１】
ビニルエーテル類としては、従来公知のビニルエーテル類を何れも使用することができる。この代表例として、例えば、メチルビニルエーテル、エチルビニルエーテル、ｎ−プロピルビニルエーテル、ｉｓｏ−プロピルビニルエーテル、ｎ−ブチルビニルエーテル、ｓｅｃ−ブチルビニルエーテル、ｔｅｒｔ−ブチルビニルエーテル、ｔｅｒｔ−アミルビニルエーテルなどのアルキルビニルエーテル類などが挙げられる。
【００４２】
芳香族ビニル化合物としては、スチレン、ビニルトルエン、α−メチルスチレン、Ｎ−ビニルピロリドン、ビニルピリジンなどが挙げられる。不飽和カルボン酸アミド類には、（メタ）アクリルアミド、Ｎ−メチロールアクリルアミド、Ｎ−メトキシメチルアクリルアミド、Ｎ−メトキシブチルアクリルアミドなどの（メタ）アクリルアミド類などが含まれる。オレフィン類としては、エチレン、プロピレン、ブチレン、イソブチレン、ペンテンなどが挙げられる。ジエン類としては、ブタジエン、イソプレン、クロロプレンなどが例示できる。また、不飽和ニトリル類としては、（メタ）アクリロニトリルなどが挙げられる。
【００４３】
本発明の酢酸ビニル樹脂系エマルジョン（ＰＶＡｃエマルジョン）では、少なくとも酢酸ビニルを含むモノマー成分（酢酸ビニルと、必要に応じて重合性不飽和単量体（Ｙ）とを含むモノマー成分）を重合しており、この重合の際の重合形態としては、特に制限されず、溶液中で重合を行う溶液重合形態であってもよいが、エマルジョン中で重合を行うエマルジョン重合形態が好ましく、特に、重合性不飽和単量体（Ｘ）の重合体を含むエマルジョン（「シードエマルジョン（Ｚ）」と称する場合がある）中でシード重合を行うシード重合形態が好適である。従って、ＰＶＡｃエマルジョンとしては、エマルジョン中で（保護コロイドの存在下で）、少なくとも酢酸ビニルを含むモノマー成分を重合（エマルジョン重合）して得られ、少なくとも酢酸ビニルを含むモノマー成分を重合した後、さらに、液状可塑剤（特に、非フタル酸系液状可塑剤）と粉末状水溶性高分子化合物との混合物が添加されている酢酸ビニル樹脂系エマルジョンが好ましく、特に、シードエマルジョン（Ｚ）中で、少なくとも酢酸ビニルを含むモノマー成分をシード重合して得られ、少なくとも酢酸ビニルを含むモノマー成分をシード重合した後、さらに、液状可塑剤（特に、非フタル酸系液状可塑剤）と粉末状水溶性高分子化合物との混合物が添加されている酢酸ビニル樹脂系エマルジョンが好適である。
【００４４】
なお、少なくとも酢酸ビニルを含むモノマー成分を溶液重合により調製する場合、少なくとも酢酸ビニルを含むモノマー成分を溶液重合して得られた重合体を、必要に応じて保護コロイドを用いてエマルジョン化することにより、酢酸ビニル樹脂系エマルジョンを調製することができる。従って、ＰＶＡｃエマルジョンとしては、溶液中で、少なくとも酢酸ビニルを含むモノマー成分を重合（エマルジョン重合）して得られた重合体をエマルジョン化した後、さらに、液状可塑剤（特に、非フタル酸系液状可塑剤）と粉末状水溶性高分子化合物との混合物が添加されている酢酸ビニル樹脂系エマルジョンとすることができる。
【００４５】
［重合性不飽和単量体（Ｘ）の重合体を含むエマルジョン］
ＰＶＡｃエマルジョンを得るための重合として、シード重合を利用する場合、少なくとも酢酸ビニルを含むモノマー成分のシード重合に際しては、前述のように、重合性不飽和単量体（Ｘ）の重合体を含むエマルジョン［シードエマルジョン（Ｚ）］を用いることができる。従って、このシード重合では、シードエマルジョンとしてシードエマルジョン（Ｚ）が利用されている（すなわち、シード粒子としてシードエマルジョン（Ｚ）中のエマルジョン粒子が利用されており、シードポリマーとしてシードエマルジョン（Ｚ）における重合性不飽和単量体（Ｘ）の重合体が利用されている）。
【００４６】
前記重合性不飽和単量体（Ｘ）としては、例えば、ビニルエステル類、（メタ）アクリル酸エステル類、オレフィン類などのビニル重合可能な単量体（エチレン性二重結合を有する重合性単量体）の１種又は２種以上を用いることができる。
【００４７】
ビニルエステル類としては、例えば、ギ酸ビニル、酢酸ビニル、プロピオン酸ビニル、酪酸ビニル、カプロン酸ビニル、カプリル酸ビニル、カプリン酸ビニル、ラウリン酸ビニル、ステアリン酸ビニル、オクチル酸ビニル、ベオバ１０（商品名：シェルジャパン社製）などのＣ1-18脂肪族カルボン酸のビニルエステル類；安息香酸ビニルなどの芳香族カルボン酸のビニルエステル類などが挙げられる。（メタ）アクリル酸エステルとしては、例えば、（メタ）アクリル酸メチル、（メタ）アクリル酸エチル、（メタ）アクリル酸プロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸ヘキシル、（メタ）アクリル酸ヘプチル、（メタ）アクリル酸２−エチルへキシル、（メタ）アクリル酸オクチル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ラウリル、（メタ）アクリル酸ステアリル等の（メタ）アクリル酸アルキルエステルなどが挙げられる。オレフィン類としては、例えば、エチレン、プロピレン、ブチレン、イソブチレン、ペンテンなどが挙げられる。
【００４８】
重合性不飽和単量体（Ｘ）の重合体（「重合体（Ｘ１）」と称する場合がある）の代表的な例としては、エチレン−酢酸ビニル共重合体（「エチレン−酢酸ビニル共重合樹脂」と称する場合がある）等のオレフィン−酢酸ビニル共重合体、酢酸ビニル−（メタ）アクリル酸エステル共重合体、（メタ）アクリル酸エステル系重合体（共重合体を含む）、エチレン−（メタ）アクリル酸エステル−酢酸ビニル共重合体などが例示される。重合体（Ｘ１）としては、エチレン−酢酸ビニル共重合樹脂、（メタ）アクリル酸エステル系重合体が好適であり、特にエチレン−酢酸ビニル共重合樹脂が好ましい。なお、重合体（Ｘ１）は単独で又は２種以上組み合わせて用いることができる。
【００４９】
重合体（Ｘ１）において、エチレン−酢酸ビニル共重合樹脂としては、特に限定されないが、通常、エチレン含有量が５〜６０質量％程度のエチレン−酢酸ビニル共重合樹脂が用いられる。なかでも、エチレン−酢酸ビニル共重合樹脂としては、エチレン含有量が１５〜３５質量％の範囲にあるエチレン−酢酸ビニル共重合樹脂が、特に低い成膜温度を与えると共に、優れた接着強さも付与するため好ましい。
【００５０】
なお、エチレン−酢酸ビニル共重合樹脂における酢酸ビニル含有量は、通常、４０〜９５質量％程度（好ましくは６５〜８５質量％）である。また、エチレン−酢酸ビニル共重合樹脂は、架橋性モノマーを０〜１０質量％程度の含有量でモノマー成分として含有している。
【００５１】
従って、シードエマルジョン（Ｚ）としては、エチレン−酢酸ビニル共重合樹脂を含むエマルジョン（「エチレン−酢酸ビニル共重合樹脂系エマルジョン」と称する場合がある）や、（メタ）アクリル酸エステル系重合体を含むエマルジョンを好適に用いることができ、特にエチレン−酢酸ビニル共重合樹脂系エマルジョンが好ましい。このようなエチレン−酢酸ビニル共重合樹脂系エマルジョンは広く市販されており、市中で容易に入手することができる。市販品等のエチレン−酢酸ビニル共重合樹脂系エマルジョンは、必要に応じて水による希釈等により濃度調整を行って、用いることができる。
【００５２】
シードエマルジョン（Ｚ）は、予め重合により得られた重合体（シードポリマーとして用いる重合体）を水に分散して調製したエマルジョンであってもよく、乳化重合により製造されたエマルジョン（シードポリマーとして用いる重合体を含むエマルジョン）であってもよい。なお、シードエマルジョン（Ｚ）は、乳化重合によりシードエマルジョン（Ｚ）を調製する工程を前段とし、該シードエマルジョン（Ｚ）中でシード重合を行う工程を後段とする多段重合における前段で調製されたエマルジョンであってもよい。このような多段重合等の一連に行う重合によっても、本発明の酢酸ビニル樹脂系エマルジョンを製造することができる。
【００５３】
［酢酸ビニル樹脂系エマルジョンの製造方法］
このように、本発明では、少なくとも酢酸ビニルを含むモノマー成分（すなわち、酢酸ビニルのみを含むモノマー成分、または酢酸ビニルとともに、重合性不飽和単量体（Ｙ）を含むモノマー成分）を重合しており、この重合後に、さらに、液状可塑剤（特に、非フタル酸系液状可塑剤）と粉末状水溶性高分子化合物との混合物が添加されている。従って、本発明のＰＶＡｃエマルジョンは、例えば、下記の工程（Ａ）〜（Ｂ）を具備する酢酸ビニル樹脂系エマルジョンの製造方法により、製造することができる。
工程（Ａ）：少なくとも酢酸ビニルを含むモノマー成分を重合する工程
工程（Ｂ）：工程（Ａ）の後［すなわち、少なくとも酢酸ビニルを含むモノマー成分を重合した後］、さらに、液状可塑剤と粉末状水溶性高分子化合物との混合物を添加する工程
【００５４】
本発明では、前述のように、少なくとも酢酸ビニルを含むモノマー成分の重合形態としては、エマルジョン中で（保護コロイドの存在下で）重合を行う重合形態が好ましいため、本発明のＰＶＡｃエマルジョンは、特に、下記の工程（Ａ１）〜（Ｂ１）を具備する酢酸ビニル樹脂系エマルジョンの製造方法により、製造することが好適である。
工程（Ａ１）：エマルジョン中で（保護コロイドの存在下で）、少なくとも酢酸ビニルを含むモノマー成分を重合する工程
工程（Ｂ１）：工程（Ａ１）の後［すなわち、エマルジョン中で、少なくとも酢酸ビニルを含むモノマー成分を重合した後］、さらに、液状可塑剤と粉末状水溶性高分子化合物との混合物を添加する工程
【００５５】
本発明では、少なくとも酢酸ビニルを含むモノマー成分の重合形態としては、特に、シードエマルジョン（Ｚ）中でシード重合を行うシード重合の形態が好適である。従って、本発明のＰＶＡｃエマルジョンは、下記の工程（Ａ２）〜（Ｂ２）を具備する酢酸ビニル樹脂系エマルジョンの製造方法により、製造することが特に好ましい。
工程（Ａ２）：シードエマルジョン（Ｚ）中で、少なくとも酢酸ビニルを含むモノマー成分をシード重合する工程
工程（Ｂ２）：工程（Ａ２）の後［すなわち、シードエマルジョン（Ｚ）中で、少なくとも酢酸ビニルを含むモノマー成分をシード重合した後］、さらに、液状可塑剤と粉末状水溶性高分子化合物との混合物を添加する工程
【００５６】
［工程（Ａ）］
工程（Ａ）では、少なくとも酢酸ビニルを含むモノマー成分を重合している。なお、工程（Ａ）には、エマルジョン中で重合（エマルジョン重合）する工程（Ａ１）や、エマルジョン（Ｚ）中でシード重合する工程（Ａ２）が含まれる。このような重合において、重合に付すモノマー成分としては、前述のように、酢酸ビニルのみを含むモノマー成分、または酢酸ビニルとともに、重合性不飽和単量体（Ｙ）を含むモノマー成分が用いられる。重合性不飽和単量体（Ｙ）の使用量は、所望するエマルジョンの特性に応じて広い範囲で選択できる。重合性不飽和単量体（Ｙ）の使用量は、例えば、酢酸ビニル１００質量部に対して０〜１００質量部（好ましくは０．０５〜６０質量部、さらに好ましくは０．０５〜４０質量部）程度である。
【００５７】
酢酸ビニルや重合性不飽和単量体（Ｙ）等のモノマー成分を系内に添加する方法としては、特に制限はなく、一括添加方法、連続添加方法、間欠添加方法の何れの添加方法であってもよい。なお、酢酸ビニルを系内に添加する方法としては、反応の制御の容易性などの点から、連続添加方法又は間欠添加方法が好ましい。一方、重合性不飽和単量体（Ｙ）を系内に添加する際には、酢酸ビニルと混合した混合物（「混合モノマー」と称する場合がある）として系内に添加してもよく、また、酢酸ビニルとは別個に系内に添加してもよく、さらにまた、これらの組み合わせた方法により、系内に添加してもよい。なお、重合性不飽和単量体（Ｙ）を酢酸ビニルとは別個に系内に添加する場合、該重合性不飽和単量体（Ｙ）の添加方法としては、反応の制御が可能な範囲で、一括添加方法のようにできるだけ短時間で添加するのが好ましい。
【００５８】
なお、エマルジョン中（特に、エマルジョン（Ｚ）中）で重合する際には、酢酸ビニルや重合性不飽和単量体（Ｙ）等のモノマー成分は、それぞれ、別個に系内に添加する場合や、混合モノマーの形態で系内に添加する場合など、いずれの場合であっても、ポリビニルアルコールなどの保護コロイド水溶液と混合して、乳化した状態で系内に添加してもよい。保護コロイドの具体例は、下記に示されているとおりである。
【００５９】
工程（Ａ）では、重合（特に、シード重合）の際には、酢酸ビニルと、重合性不飽和単量体（Ｙ）とは、同時にまたは別々に重合することができる。すなわち、工程（Ａ）において、重合性不飽和単量体（Ｙ）は、酢酸ビニルの重合の際に系内に添加されてもよく、酢酸ビニルの重合の前後で系内に添加されていてもよい。また、重合性不飽和単量体（Ｙ）は、酢酸ビニルを重合する際に、酢酸ビニルを系内に添加する前や後で、系内に添加されていてもよい。従って、重合性不飽和単量体（Ｙ）は、酢酸ビニルと混合した混合物として系内に添加してもよく、酢酸ビニルとは別個に系内に添加してもよく、またはこれらを組み合わせた形態で系内に添加してもよい。
【００６０】
工程（Ａ）において、工程（Ａ１）では、エマルジョンが用いられており、特に、工程（Ａ２）では、エマルジョンとして、エマルジョン（Ｚ）（重合性不飽和単量体（Ｘ）の重合体を含むエマルジョン）が用いられている。このようなエマルジョンとしては、必要に応じて乳化剤等を用いて調製されたエマルジョンを用いることができる。なお、乳化剤としては、特に制限されず、公知の乳化剤から適宜選択して用いることができ、ポリビニルアルコールが好適である。乳化剤としてのポリビニルアルコールとしては、一般的なポリビニルアルコールの他、例えば、アセトアセチル化ポリビニルアルコール等の変性ポリビニルアルコールなどが挙げられる。ポリビニルアルコールは、部分鹸化品、完全鹸化品の何れであってもよく、また、分子量や鹸化度等の異なる２種以上のポリビニルアルコールを併用することもできる。
【００６１】
なお、工程（Ａ２）におけるシード重合において、シードエマルジョン（Ｚ）の使用量は、特に制限されない。シードエマルジョン（Ｚ）としては、例えば、シードエマルジョン（Ｚ）におけるシードポリマー（例えば、エチレン−酢酸ビニル共重合樹脂など）の量（固形分）が、シード重合により得られる酢酸ビニル樹脂系エマルジョンの全樹脂分（全固形分）中の含有量として、３〜４０質量％（好ましくは５〜３５質量％、さらに好ましくは１０〜３０質量％）程度となる割合で用いることが望ましい。
【００６２】
また、シード重合に付すモノマー成分において、酢酸ビニルの使用量は、例えば、シード重合により得られる酢酸ビニル樹脂系エマルジョンの全樹脂（全固形分）に対して、１０〜９０質量％（好ましくは１５〜８５質量％、さらに好ましくは４０〜８０質量％）程度である。
【００６３】
工程（Ａ）［特に、工程（Ａ２）］では、酢酸ビニルを系内に添加し且つ重合を行う工程（「工程（Ａ−ａ）」と称する場合がある）と、重合性不飽和単量体（Ｙ）を酢酸ビニルとは別個独立して系内に添加する工程（「工程（Ａ−ｂ）」と称する場合がある）とを設けると、酢酸ビニル樹脂系エマルジョンによる硬化物又は皮膜の低温接着強さを大きく向上させることができる。従って、工程（Ａ）としては、酢酸ビニルを系内に添加しつつ重合を行う工程（Ａ−ａ）と、重合性不飽和単量体（Ｙ）を前記酢酸ビニルとは別個独立して系内に添加する工程（Ａ−ｂ）とにより構成されていることが好ましい。なお、工程（Ａ２）ではシード重合を行っているので、工程（Ａ２）は、酢酸ビニルを系内に添加しつつシード重合を行う工程（Ａ２−ａ）と、重合性不飽和単量体（Ｙ）を前記酢酸ビニルとは別個独立して系内に添加する工程（Ａ２−ｂ）とにより構成することができる。
【００６４】
なお、前記工程（Ａ−ａ）は、酢酸ビニルを系内に添加し且つ重合［工程（Ａ２−ａ）の場合、シード重合］を行う工程であれば特に制限されず、例えば、酢酸ビニルを系内に添加しつつ重合を行う工程であってもよく、また、酢酸ビニルを系内に添加した後、重合を行う工程であってもよく、さらにまた、酢酸ビニルの一部を系内に添加した後、重合を行い、さらにその後、酢酸ビニルの残部を系内に添加した後、重合を行う工程などのいずれの形態の工程であってもよい。
【００６５】
また、前記工程（Ａ−ｂ）は、工程（Ａ−ａ）において、酢酸ビニルを系内に添加する前に行う工程［工程（Ａ−ａ）の前工程］、工程（Ａ−ａ）において、酢酸ビニルを系内に添加した後に行う工程［工程（Ａ−ａ）の後工程］、または工程（Ａ−ａ）中に行う工程［工程（Ａ−ａ）中に行う工程］などのいずれの工程であってもよい。このように、工程（Ａ−ａ）の前工程又は工程（Ａ−ａ）の後工程として、工程（Ａ−ｂ）を設けるか、或いは工程（Ａ−ａ）中に、工程（Ａ−ｂ）を設けると上記の有利な効果が得られる。
【００６６】
なお、工程（Ａ−ｂ）を工程（Ａ−ａ）の前工程として行うとは、前述のように、酢酸ビニルを添加して重合［工程（Ａ２−ａ）の場合、シード重合］する前に、重合性不飽和単量体（Ｙ）を系内に添加することを意味する。この場合、重合性不飽和単量体（Ｙ）の添加は、重合開始剤の存在下又は非存在下の何れの状態であっても行うことができる。すなわち、重合性不飽和単量体（Ｙ）の重合は、酢酸ビニルの重合開始前に開始されてもよく、酢酸ビニルの重合開始と同時に開始されてもよい。また、重合性不飽和単量体（Ｙ）の重合が終了した後に［該重合性不飽和単量体（Ｙ）による重合体（重合性不飽和単量体（Ｙ）が１種のみの場合には、ホモポリマー、重合性不飽和単量体（Ｙ）が２種以上使用されている場合には、それらの共重合体）］が形成された後に、工程（Ａ−ａ）に移行する二段階重合を行ってもよい。
【００６７】
また、工程（Ａ−ｂ）を工程（Ａ−ａ）の後工程として行うとは、前述のように、酢酸ビニルの添加終了後に、重合性不飽和単量体（Ｙ）を系内に添加して該重合性不飽和単量体（Ｙ）を重合に付すことを意味する。この場合、重合性不飽和単量体（Ｙ）の添加は酢酸ビニルの重合［工程（Ａ２−ａ）の場合、シード重合］が終了した後に行ってもよい。
【００６８】
さらにまた、工程（Ａ−ｂ）を工程（Ａ−ａ）中に行うとは、前述のように、酢酸ビニルを添加して重合［工程（Ａ２−ａ）の場合、シード重合］を行っている途中において、重合性不飽和単量体（Ｙ）を酢酸ビニルとは別個に系内に添加して重合に付すことを意味する。この場合、重合性不飽和単量体（Ｙ）の添加時期としては、工程（Ａ−ａ）の途中のどの段階（酢酸ビニルの添加段階、酢酸ビニルの添加及びシード重合段階、酢酸ビニルのシード重合段階など）であってもよいが、好ましくは工程（Ａ−ａ）の前半の段階（すなわち、酢酸ビニルの添加段階）である。
【００６９】
なお、工程（Ａ）［特に、工程（Ａ２）又は工程（Ａ２−ａ）］において、重合［工程（Ａ２）又は工程（Ａ２−ａ）の場合、シード重合］における重合温度は、重合開始剤等に応じて適宜選択することができ、例えば、６０〜９０℃（好ましくは７０〜８５℃）程度であるがこれに限定されない。
【００７０】
また、工程（Ａ−ｂ）において、重合性不飽和単量体（Ｙ）を酢酸ビニルとは別個に系内に添加する際の温度としては、重合性不飽和単量体（Ｙ）添加工程を、工程（Ａ−ａ）中の工程として設ける場合には、工程（Ａ−ａ）における温度（重合における重合温度）と同様であるが、重合性不飽和単量体（Ｙ）添加工程を、工程（Ａ−ａ）の前工程として設け、且つ重合性不飽和単量体（Ｙ）の重合を工程（Ａ−ａ）の時点で開始する場合には、重合性不飽和単量体（Ｙ）の添加時の温度は特に限定されない。
【００７１】
なお、重合性不飽和単量体（Ｙ）を酢酸ビニルとは別個に系内に添加する場合、重合性不飽和単量体（Ｙ）としては、前記に具体的に例示された重合性不飽和単量体（Ｙ）を使用することができるが、これらの中でも、アクリル酸エステル類、メタクリル酸エステル類、ビニルエステル類及びビニルエーテル類から選択された少なくとも１種を使用するのが好ましい。重合性不飽和単量体（Ｙ）としては、特に、（メタ）アクリル酸アルキルエステル［例えば、（メタ）アクリル酸Ｃ1-18アルキルエステル、特に（メタ）アクリル酸Ｃ1-14アルキルエステル］、Ｃ3-14脂肪族カルボン酸のビニルエステルが、低温養生時の低温接着強さの低下が最も少ないので好ましい。また、その低温接着強さに加えて、優れた低温成膜性能（低温造膜性能）の保持の見地から、重合性不飽和単量体（Ｙ）としては、アクリル酸Ｃ3-12アルキルエステルや、メタクリル酸Ｃ2-8アルキルエステルがさらに好ましい。
【００７２】
重合性不飽和単量体（Ｙ）を酢酸ビニルとは別個に系内に添加する場合における該別個に添加する重合性不飽和単量体（Ｙ）の使用量は、ＰＶＡｃエマルジョンによる接着性等の性能を損なわない範囲で適宜選択できるが、一般には、酢酸ビニル１００質量部に対して０．０５〜１０質量部程度の範囲である。前記使用量が０．０５質量部未満では低温養生時の接着強さ（低温接着強さ）が低下しやすく、１０質量部を超える場合には常態接着強さが低下しやすい。前記の重合性不飽和単量体（Ｙ）の使用量における範囲の中でも、接着強さに優れ且つ低温養生時の低温接着強さの低下が最も少ない範囲は、酢酸ビニル１００質量部に対して０．１〜７質量部（特に好ましくは０．５〜４質量部）の範囲である。
【００７３】
工程（Ａ２）又は工程（Ａ２−ａ）では、シード重合に付すモノマー成分としては、シードポリマーを構成する単量体とは組成（種類）が異なる単量体（モノマー成分）、或いは組成は同じでも組成比が異なる単量体（モノマー成分）であることが多い。
【００７４】
なお、工程（Ａ）における重合［特に、工程（Ａ２）におけるシード重合］では、保護コロイドが用いられていてもよい。保護コロイドは、酢酸ビニルや重合性不飽和単量体（Ｙ）等のモノマー成分を重合する際のエマルジョン［例えば、シード重合する際のシードエマルジョン（Ｚ）など］中に予め混合されて用いられていてもよく、酢酸ビニルや重合性不飽和単量体（Ｙ）等のモノマー成分を重合する際のエマルジョン［例えば、シード重合する際のシードエマルジョン（Ｚ）など］に添加するモノマー成分（酢酸ビニルや重合性不飽和単量体（Ｙ）など）中に混合されて用いられていてもよい。このような保護コロイドとしては、特に限定されず、一般に酢酸ビニル樹脂系エマルジョンを製造する際に用いられる保護コロイド、例えば、ポリビニルアルコール（ＰＶＡ）や、他の水溶性高分子などが好適に使用される。前記ポリビニルアルコールとしては、一般的なポリビニルアルコールの他、例えば、アセトアセチル化ポリビニルアルコール等の変性ポリビニルアルコールなどであってもよい。ポリビニルアルコールは、部分鹸化品、完全鹸化品の何れであってもよく、また、分子量や鹸化度等の異なる２種以上のポリビニルアルコールを併用することもできる。このように、重合系内に、保護コロイドとしてのポリビニルアルコールを存在させると、該ポリビニルアルコールが重合における乳化剤として有効な機能を持つとともに、ＰＶＡｃエマルジョンを接着剤として用いたときの塗布作業性が向上する。
【００７５】
保護コロイドの量は、重合の際の重合性や、ＰＶＡｃエマルジョンを接着剤としたときの接着性などを損なわない範囲で適宜選択できるが、一般には、得られる酢酸ビニル樹脂系エマルジョンの全樹脂（全固形分）中の含有量として、例えば２〜４０質量％（好ましくは５〜３０質量％、さらに好ましくは８〜２５質量％）程度である。
【００７６】
また、シード重合等の重合では、重合開始剤（重合触媒）を用いることができる。重合開始剤としては、特に限定されず、公知乃至慣用の重合開始剤、例えば、過酸化水素、ベンゾイルパーオキシド等の有機過酸化物、過硫酸アンモニウム、過硫酸カリウム、過硫酸ナトリウム、アゾビスイソブチロニトリルなどを使用することができる。これらの重合開始剤は、酒石酸、重亜硫酸ナトリウム、アスコルビン酸などの還元剤と組み合わせて、レドックス系重合開始剤として用いられていてもよい。重合開始剤の使用量は、例えば、重合に付すモノマー成分の総量（酢酸ビニルと、必要に応じて用いられる重合性不飽和単量体（Ｙ）との総量）１００質量部に対して０．０５〜２質量部程度である。また、レドックス系重合開始剤を用いる際の還元剤の使用量は、前記重合開始剤の種類等に応じて適宜設定できる。
【００７７】
シード重合等の重合の際には、重合性や接着剤としての性能を損なわない範囲で、他の添加物（例えば、界面活性剤、ｐＨ調整剤等）や連鎖移動剤を添加してもよい。
【００７８】
重合の方法としては、公知の重合法を使用でき、例えば、モノマー逐次添加法、一括仕込法、二段重合法などが挙げられるが、これらに限定されない。重合装置としては、特に限定されず、業界で使用されている常圧乳化重合装置などを用いることができる。
【００７９】
［工程（Ｂ）］
工程（Ｂ）では、工程（Ａ）の後［すなわち、少なくとも酢酸ビニルを含むモノマー成分を重合した後］、得られた酢酸ビニル樹脂系エマルジョンに、さらに、液状可塑剤と粉末状水溶性高分子化合物との混合物を添加して、液状可塑剤と粉末状水溶性高分子化合物との混合物が添加された酢酸ビニル樹脂系エマルジョン（ＰＶＡｃエマルジョン）を調製している。なお、工程（Ｂ）には、工程（Ａ１）の後、液状可塑剤と粉末状水溶性高分子化合物との混合物を添加する工程（Ｂ１）や、工程（Ａ２）の後、液状可塑剤と粉末状水溶性高分子化合物との混合物を添加する工程（Ｂ２）が含まれる。
【００８０】
液状可塑剤と粉末状水溶性高分子化合物との混合物（「高分子可塑剤混合物」と称する場合がある）は、液状可塑剤と粉末状水溶性高分子化合物とが混合されたものであれば特に制限されないが、粉末状水溶性高分子化合物が、液状可塑剤により覆われている形態の混合物、または粉末状水溶性高分子化合物が、液状可塑剤中に分散した形態の混合物を好適に用いることができる。従って、高分子可塑剤混合物としては、粉末状水溶性高分子化合物が、液状可塑剤により覆われたり、液状可塑剤中に分散されたりすることにより、液状可塑剤に取り囲まれた形態を有していることが好ましい。高分子可塑剤混合物がこのような形態を有していると、粉末状水溶性高分子化合物が、水中に投入した際に、表面が水分を吸収してゲル状となり（この傾向は、水温が高いほど顕著に現れる）、不溶物（いわゆる「ママコ」）になってしまうほど、水に対して高い溶解性を有している場合であっても、液状可塑剤により取り囲まれていることにより、粉末状水溶性高分子化合物が急激に多量の水分と接触することを抑制又は防止することができるため、粉末状水溶性高分子化合物を容易に溶解させることができる。
【００８１】
高分子可塑剤混合物の添加量又は使用量（固形分）としては、特に制限されず、例えば、高分子可塑剤混合物を添加した後の酢酸ビニル樹脂系エマルジョン全量中の固形分の割合が２０〜８０質量％（好ましくは３０〜６５質量％、さらに好ましくは３５〜５０質量％）となる割合であってもよい。すなわち、ＰＶａｃエマルジョン中に含まれる固形分（不揮発分）の総量が、例えば２０〜８０質量％となるような割合で、高分子可塑剤混合物を添加することが重要である。
【００８２】
また、高分子可塑剤混合物の添加量又は使用量（固形分）としては、例えば、高分子可塑剤混合物を添加した後の酢酸ビニル樹脂系エマルジョン全量（固形分および水を含む）に対して１０〜１２０質量％（好ましくは１５〜９０質量％、さらに好ましくは１５〜６０質量％）程度の範囲から選択することができる。
【００８３】
なお、高分子可塑剤混合物において、液状可塑剤と粉末状水溶性高分子化合物との割合としては、特に制限されず、例えば、液状可塑剤／粉末状水溶性高分子化合物（質量比）＝１００／１〜２／５（好ましくは２５／１〜３／５、さらに好ましくは１０／１〜４／５）の範囲から選択することができる。
【００８４】
高分子可塑剤混合物を、重合後の酢酸ビニル樹脂系エマルジョンに添加する方法としては、特に制限されず、一括添加方法、連続添加方法、間欠添加方法の何れの添加方法であってもよいが、一括添加方法（特に、撹拌下で一括添加する方法）が好適である。なお、高分子可塑剤混合物を、重合後の酢酸ビニル樹脂系エマルジョンに添加する際の温度などは特に制限されず、例えば、重合時の温度であってもよい。従って、高分子可塑剤混合物を添加する際には、重合完了後の系内の温度を調整する必要がないので、重合完了後、高い温度の状態の系内に、高分子可塑剤混合物を添加することができ、容易に且つ優れた生産性で、ＰＶａｃエマルジョンを調製することができる。もちろん、高分子可塑剤混合物は、重合後の系内の温度を所定の温度に調整した後、系内に添加してもよい。
【００８５】
なお、工程（Ａ）では、少なくとも酢酸ビニルを含むモノマー成分を系内に添加させてシード重合等の重合を行っているが、モノマー成分をすべて添加し終えて重合を行った後、反応を完結させるために、通常、さらに攪拌を継続させて、熟成を行っている（すなわち、工程（Ａ）の後、熟成工程を行っている）。このように、工程（Ａ）の後、重合の反応を完結させるための熟成工程を行う場合は、工程（Ｂ）は、熟成工程後で実施してもよいが、熟成工程前又は熟成工程中（特に熟成工程前）で実施することが好ましい。熟成工程前や熟成工程中で工程（Ｂ）を実施することにより（すなわち、高分子可塑剤混合物を系内に添加した後に、重合の反応を完結させるための熟成を行うことや、重合の反応を完結させるための熟成を行いつつ、高分子可塑剤混合物を系内に添加することなどにより）、重合の反応を完結させるための熟成を行うとともに、高分子可塑剤混合物の溶解を行うことができ、より一層、ＰＶＡｃエマルジョンの生産性を高めることができる。そのため、本発明では、工程（Ｂ）は、工程（Ａ）と熟成工程との間、工程（Ａ）の後の熟成工程の間、工程（Ａ）の後、且つ熟成工程の後のいずれか１以上の段階で、行うことができる。
【００８６】
従って、本発明では、工程（Ａ）を行った後、続いて工程（Ｂ）を行うことによって、本発明の酢酸ビニル樹脂系エマルジョン（ＰＶａｃエマルジョン）を調製してもよく、予め工程（Ａ）を行って得られた酢酸ビニル樹脂系エマルジョンを用いて、工程（Ｂ）を行って、ＰＶａｃエマルジョンを調製してもよい。すなわち、本発明のＰＶａｃエマルジョンでは、工程（Ａ）〜工程（Ｂ）を一連の工程として行ってもよく、工程（Ａ）と工程（Ｂ）とを別個の工程（非連続の工程）として行ってもよい。
【００８７】
また、本発明のＰＶａｃエマルジョン［特に、シードエマルジョン（Ｚ）を用いてシード重合により調製されたＰＶａｃエマルジョン］は、優れた低温成膜性と高い接着強度を発揮することができ、特に、低温養生時でも優れた低温接着強さを発揮することができ、低温養生時における接着強さの大幅な低下を阻止することができる。例えば、下記式で表される保持率の値は、通常６０％以上とすることができ、製造条件によっては７０％以上、或いは８０％以上にも達することができる。
保持率（％）＝［低温（５℃）接着強さ（Ｎ／ｍｍ2）／常態接着強さ（Ｎ／ｍｍ2）］×１００
【００８８】
なお、前記常態接着強さとは、エマルジョンを木工用接着剤として用いたときの接着強さを示し、ＪＩＳ  Ｋ  ６８５２に準拠して測定した圧縮せん断接着強さの値である。また、低温（５℃）接着強さとは、同じくエマルジョンを木工用接着剤として用いたときの接着強さであって、エマルジョン及び試験片を５℃雰囲気下で１日間保存し、その後同温度下で接着、養生し、且つ同温度下で測定する点以外は、ＪＩＳ  Ｋ  ６８５２に準拠して測定した圧縮せん断接着強さの値である。
【００８９】
本発明のＰＶａｃエマルジョンの常態接着強さは、例えば、１０Ｎ／ｍｍ2以上（例えば、１０〜３０Ｎ／ｍｍ2）、好ましくは１５Ｎ／ｍｍ2以上（例えば、１５〜３０Ｎ／ｍｍ2）である。
【００９０】
また、本発明のＰＶＡｃエマルジョン［特に、シードエマルジョン（Ｚ）を用いてシード重合により調製されたＰＶａｃエマルジョン］は、最低成膜温度が低く、被着体に、低温（例えば、５℃以下）で塗布し乾燥して成膜した際の成膜性（低温成膜性）が優れており、低温下で成膜しても、透明な硬化物又は皮膜を形成することができる。このように、本発明のＰＶＡｃエマルジョンは、最低成膜温度が低く（例えば、０℃以下であり）、低温下であっても、良好な透明性を発揮する硬化物又は皮膜を形成することができる。
【００９１】
さらにまた、本発明のＰＶＡｃエマルジョン［特に、シードエマルジョン（Ｚ）を用いてシード重合により調製されたＰＶａｃエマルジョン］は、良好な耐水性を発揮することができ、水中で保持されても、硬化物又は皮膜の接着強さの大幅な低下を阻止することができる。従って、ＰＶＡｃエマルジョンによる硬化物又は皮膜は、水中で保持された際の接着強さ（耐水接着強さ）が良好であり、例えば、水に濡れても、前記硬化物又は皮膜は被着体から容易には剥がれない。
【００９２】
本発明のＰＶＡｃエマルジョンは、良好な透明性を有する硬化物又は皮膜を形成することができとともに、耐水性が良好な硬化物又は皮膜を形成することができるので、水性接着剤、水性塗料、水性コーティング剤などの各種処理剤の有効成分として好適である。
【００９３】
しかも、本発明のＰＶＡｃエマルジョンは、流動性が優れており、静置状態での粘度の粘度上昇が抑制されているので、取り出し口の口径が狭い容器内に入れて保存されていても、容易に取り出すことが可能となっている。そのため、ＰＶＡｃエマルジョンは、容量が小さい容器［例えば、５００ｍｌ以下（好ましくは３０〜３００ｍｌ、さらに好ましくは５０〜２００ｍｌ）の容器］に保存される各種処理剤（水性接着剤など）として、特に好適に用いることができる。
【００９４】
なお、本発明のＰＶＡｃエマルジョンは、そのままで各種処理剤（例えば、水性接着剤、水性塗料、水性コーティング剤など）として利用できるが、必要に応じて、他の高分子エマルジョン（例えば、他の酢酸ビニル樹脂系エマルジョン、エチレン−酢酸ビニル樹脂系エマルジョン、アクリル樹脂系エマルジョンなど）と混合した状態で、各種処理剤として利用することができる。
【００９５】
また、本発明のＰＶＡｃエマルジョンでは、セルロース誘導体等の水溶性高分子などが増粘剤として配合されたり、充填剤、溶剤、顔料、染料、防腐剤、消泡剤、沈殿防止剤、流動性改良剤、防錆剤、湿潤剤などが添加されていてもよい。
【００９６】
本発明のＰＶＡｃエマルジョンは、水性接着剤として、産業界のみならず、学童用、医療用として極めて安心できる接着剤となる。本発明のＰＶＡｃエマルジョンは、前述のように、接着剤のほか、塗料ベース、コーティング剤などの多目的に利用できる。
【実施例】
【００９７】
以下、実施例により本発明をより具体的に説明するが、本発明はこれらの実施例により限定されるものではない。
【００９８】
（実施例１）
撹拌機、還流冷却器、滴下槽及び温度計付きの反応容器に、水：６０６質量部を入れ、撹拌下、これに、商品名「クラレポバール２１７」［株式会社クラレ製、ポリビニルアルコール；「ＰＶＡ（１）」と称する場合がある］：２５質量部、商品名「クラレポバール１１７」［株式会社クラレ製、ポリビニルアルコール；「ＰＶＡ（２）」と称する場合がある］：２５質量部、及び酒石酸：１質量部を加えて溶解させ、８０℃に保った。ポリビニルアルコール［ＰＶＡ（１）およびＰＶＡ（２）］が完全に溶解した後、触媒（３５質量％過酸化水素水：１質量部を水：２０質量部に溶解させた水溶液）と、酢酸ビニルモノマー：２４０質量部とを、別々の滴下槽から２時間かけて連続的に滴下した。滴下終了後、液状可塑剤としてのジイソブチルアジペート［「液状可塑剤（１）」と称する場合がある］：３０質量部と、粉末状水溶性高分子化合物としての商品名「クラレポバール２１７」［株式会社クラレ製、ポリビニルアルコール；「粉末状ポリマー（１）」と称する場合がある］：３０質量部との混合物を添加し、８０℃以上の温度を保ったまま、さらに１．５時間撹拌した。その後、室温まで冷却して、酢酸ビニル樹脂系エマルジョンを得た。なお、この酢酸ビニル樹脂系エマルジョンの固形分は、３８質量％であった。
【００９９】
（実施例２）
液状可塑剤と粉末状水溶性高分子化合物との混合物として、液状可塑剤としての液状可塑剤（１）（ジイソブチルアジペート）：３０質量部と、粉末状水溶性高分子化合物としての商品名「クラレポバールＲＳ１７１７」［株式会社クラレ製、ポリビニルアルコール；「粉末状ポリマー（２）」と称する場合がある］：３０質量部との混合物を用いたこと以外は、実施例１と同様にして、酢酸ビニル樹脂系エマルジョンを得た。なお、この酢酸ビニル樹脂系エマルジョンの固形分は、３８質量％であった。
【０１００】
（実施例３）
酢酸ビニルモノマーの滴下量を２４０質量部に代えて２５０質量部とするとともに、液状可塑剤と粉末状水溶性高分子化合物との混合物として、液状可塑剤としての液状可塑剤（１）（ジイソブチルアジペート）：３０質量部と、粉末状水溶性高分子化合物としての粉末状ポリマー（１）（商品名「クラレポバール２１７」株式会社クラレ製）：２０質量部との混合物を用いたこと以外は、実施例１と同様にして、酢酸ビニル樹脂系エマルジョンを得た。なお、この酢酸ビニル樹脂系エマルジョンの固形分は、３８質量％であった。
【０１０１】
（実施例４）
酢酸ビニルモノマーの滴下量を２４０質量部に代えて２６０質量部とするとともに、液状可塑剤と粉末状水溶性高分子化合物との混合物として、液状可塑剤としての液状可塑剤（１）（ジイソブチルアジペート）：３０質量部と、粉末状水溶性高分子化合物としての粉末状ポリマー（１）（商品名「クラレポバール２１７」株式会社クラレ製）：１０質量部との混合物を用いたこと以外は、実施例１と同様にして、酢酸ビニル樹脂系エマルジョンを得た。なお、この酢酸ビニル樹脂系エマルジョンの固形分は、３８質量％であった。
【０１０２】
（実施例５）
酢酸ビニルモノマーの滴下量を２４０質量部に代えて２１０質量部とするとともに、液状可塑剤と粉末状水溶性高分子化合物との混合物として、液状可塑剤としての液状可塑剤（１）（ジイソブチルアジペート）：３０質量部及び液状高分子化合物としての商品名「ＡＲＵＦＯＮ  ＵＰ−１０００」［東亜合成株式会社製；固形分：１００質量％；アクリル系ポリマー；「液状ポリマー（１）」と称する場合がある］：３０質量部の混合物と、粉末状水溶性高分子化合物としての粉末状ポリマー（１）（商品名「クラレポバール２１７」株式会社クラレ製）：３０質量部との混合物を用いたこと以外は、実施例１と同様にして、酢酸ビニル樹脂系エマルジョンを得た。なお、この酢酸ビニル樹脂系エマルジョンの固形分は、３８質量％であった。
【０１０３】
（実施例６）
酢酸ビニルモノマーの滴下量を２４０質量部に代えて２７０質量部とするとともに、液状可塑剤と粉末状水溶性高分子化合物との混合物として、液状可塑剤としての商品名「ＣＳ−１２」［チッソ株式会社製、２，２，４−トリメチル−１，３−ペンタンジオールモノイソブチレート；「液状可塑剤（２）」と称する場合がある］：３０質量部と、粉末状水溶性高分子化合物としての粉末状ポリマー（１）（商品名「クラレポバール２１７」株式会社クラレ製）：３０質量部との混合物を用いたこと以外は、実施例１と同様にして、酢酸ビニル樹脂系エマルジョンを得た。なお、この酢酸ビニル樹脂系エマルジョンの固形分は、３８質量％であった。
【０１０４】
（実施例７）
酢酸ビニルモノマーの滴下量を２４０質量部に代えて２７０質量部とするとともに、液状可塑剤と粉末状水溶性高分子化合物との混合物として、液状可塑剤としての商品名「ベンゾフレックス９−８８」［ベルシコールケミカル社製、ジプロピレングリコールジベンゾエート；「液状可塑剤（３）」と称する場合がある］：３０質量部と、粉末状水溶性高分子化合物としての粉末状ポリマー（１）（商品名「クラレポバール２１７」株式会社クラレ製）：３０質量部との混合物を用いたこと以外は、実施例１と同様にして、酢酸ビニル樹脂系エマルジョンを得た。なお、この酢酸ビニル樹脂系エマルジョンの固形分は、３８質量％であった。
【０１０５】
（実施例８）
撹拌機、還流冷却器、滴下槽及び温度計付きの反応容器に、水：５５０質量部を入れ、撹拌下、これに、ＰＶＡ（１）（商品名「クラレポバール２１７」、株式会社クラレ製）：３６質量部、ＰＶＡ（２）（商品名「クラレポバール１１７」、株式会社クラレ製）：１１質量部、及び酒石酸：１質量部を加えて溶解させ、８０℃に保った。ポリビニルアルコール［ＰＶＡ（１）およびＰＶＡ（２）］が完全に溶解した後、触媒（３５質量％過酸化水素水：１質量部を水：２０質量部に溶解させた水溶液）と、酢酸ビニルモノマー：３２６質量部とを、別々の滴下槽から２時間かけて連続的に滴下した。滴下終了後、液状可塑剤としての液状可塑剤（１）（ジイソブチルアジペート）：３０質量部と、粉末状水溶性高分子化合物としての粉末状ポリマー（１）（商品名「クラレポバール２１７」、株式会社クラレ製）：２０質量部との混合物を添加し、８０℃以上の温度を保ったまま、さらに１．５時間撹拌した。その後、室温まで冷却して、酢酸ビニル樹脂系エマルジョンを得た。なお、この酢酸ビニル樹脂系エマルジョンの固形分は、４２質量％であった。
【０１０６】
（比較例１）
酢酸ビニルモノマーの滴下量を２４０質量部に代えて２７０質量部とするとともに、液状可塑剤と粉末状水溶性高分子化合物との混合物に代えて、液状可塑剤としての液状可塑剤（１）（ジイソブチルアジペート）：３０質量部を用いたこと以外は、実施例１と同様にして、酢酸ビニル樹脂系エマルジョンを得た。すなわち、撹拌機、還流冷却器、滴下槽及び温度計付きの反応容器に、水：６０６質量部を入れ、撹拌下、これに、ＰＶＡ（１）（商品名「クラレポバール２１７」、株式会社クラレ製）：２５質量部、ＰＶＡ（２）（商品名「クラレポバール１１７」、株式会社クラレ製）：２５質量部、及び酒石酸：１質量部を加えて溶解させ、８０℃に保った。ポリビニルアルコール［ＰＶＡ（１）およびＰＶＡ（２）］が完全に溶解した後、触媒（３５質量％過酸化水素水：１質量部を水：２０質量部に溶解させた水溶液）と、酢酸ビニルモノマー：２７０質量部とを、別々の滴下槽から２時間かけて連続的に滴下した。滴下終了後、液状可塑剤としての液状可塑剤（１）（ジイソブチルアジペート）：３０質量部を添加し、８０℃以上の温度を保ったまま、さらに１．５時間撹拌した。その後、室温まで冷却して、酢酸ビニル樹脂系エマルジョンを得た。なお、この酢酸ビニル樹脂系エマルジョンの固形分は、３８質量％であった。
【０１０７】
（比較例２）
ＰＶＡ（１）の使用量を２５質量部に代えて４０質量部とし且つＰＶＡ（２）の使用量を２５質量部に代えて４０質量部とするとともに、液状可塑剤と粉末状水溶性高分子化合物との混合物に代えて、液状可塑剤としての液状可塑剤（１）（ジイソブチルアジペート）：３０質量部を用いたこと以外は、実施例１と同様にして、酢酸ビニル樹脂系エマルジョンを得た。すなわち、撹拌機、還流冷却器、滴下槽及び温度計付きの反応容器に、水：６０６質量部を入れ、撹拌下、これに、ＰＶＡ（１）（商品名「クラレポバール２１７」、株式会社クラレ製）：４０質量部、ＰＶＡ（２）（商品名「クラレポバール１１７」、株式会社クラレ製）：４０質量部、及び酒石酸：１質量部を加えて溶解させ、８０℃に保った。ポリビニルアルコール［ＰＶＡ（１）およびＰＶＡ（２）］が完全に溶解した後、触媒（３５質量％過酸化水素水：１質量部を水：２０質量部に溶解させた水溶液）と、酢酸ビニルモノマー：２４０質量部とを、別々の滴下槽から２時間かけて連続的に滴下した。滴下終了後、液状可塑剤としての液状可塑剤（１）（ジイソブチルアジペート）：３０質量部を添加し、８０℃以上の温度を保ったまま、さらに１．５時間撹拌した。その後、室温まで冷却して、酢酸ビニル樹脂系エマルジョンを得た。なお、この酢酸ビニル樹脂系エマルジョンの固形分は、３８質量％であった。
【０１０８】
（比較例３）
酢酸ビニルモノマーの滴下量を２４０質量部に代えて２７０質量部とするとともに、液状可塑剤と粉末状水溶性高分子化合物との混合物に代えて、液状高分子化合物としての液状ポリマー（１）（商品名「ＡＲＵＦＯＮ  ＵＰ−１０００」、東亜合成株式会社製）：３０質量部を用いたこと以外は、実施例１と同様にして、酢酸ビニル樹脂系エマルジョンを得た。すなわち、撹拌機、還流冷却器、滴下槽及び温度計付きの反応容器に、水：６０６質量部を入れ、撹拌下、これに、ＰＶＡ（１）（商品名「クラレポバール２１７」、株式会社クラレ製）：２５質量部、ＰＶＡ（２）（商品名「クラレポバール１１７」、株式会社クラレ製）：２５質量部、及び酒石酸：１質量部を加えて溶解させ、８０℃に保った。ポリビニルアルコール［ＰＶＡ（１）およびＰＶＡ（２）］が完全に溶解した後、触媒（３５質量％過酸化水素水：１質量部を水：２０質量部に溶解させた水溶液）と、酢酸ビニルモノマー：２７０質量部とを、別々の滴下槽から２時間かけて連続的に滴下した。滴下終了後、液状高分子化合物としての液状ポリマー（１）（商品名「ＡＲＵＦＯＮ  ＵＰ−１０００」、東亜合成株式会社製）：３０質量部を添加し、８０℃以上の温度を保ったまま、さらに１．５時間撹拌した。その後、室温まで冷却して、酢酸ビニル樹脂系エマルジョンを得た。なお、この酢酸ビニル樹脂系エマルジョンの固形分は、３８質量％であった。
【０１０９】
（比較例４）
液状可塑剤と粉末状水溶性高分子化合物との混合物に代えて、液状可塑剤としての液状可塑剤（１）（ジイソブチルアジペート）：３０質量部及び液状高分子化合物としての液状ポリマー（１）（商品名「ＡＲＵＦＯＮ  ＵＰ−１０００」、東亜合成株式会社製）：３０質量部の混合物を用いたこと以外は、実施例１と同様にして、酢酸ビニル樹脂系エマルジョンを得た。すなわち、撹拌機、還流冷却器、滴下槽及び温度計付きの反応容器に、水：６０６質量部を入れ、撹拌下、これに、ＰＶＡ（１）（商品名「クラレポバール２１７」、株式会社クラレ製）：２５質量部、ＰＶＡ（２）（商品名「クラレポバール１１７」、株式会社クラレ製）：２５質量部、及び酒石酸：１質量部を加えて溶解させ、８０℃に保った。ポリビニルアルコール［ＰＶＡ（１）およびＰＶＡ（２）］が完全に溶解した後、触媒（３５質量％過酸化水素水：１質量部を水：２０質量部に溶解させた水溶液）と、酢酸ビニルモノマー：２４０質量部とを、別々の滴下槽から２時間かけて連続的に滴下した。滴下終了後、液状可塑剤としての液状可塑剤（１）（ジイソブチルアジペート）：３０質量部と、液状高分子化合物としての液状ポリマー（１）（商品名「ＡＲＵＦＯＮ  ＵＰ−１０００」、東亜合成株式会社製）：３０質量部との混合物を添加し、８０℃以上の温度を保ったまま、さらに１．５時間撹拌した。その後、室温まで冷却して、酢酸ビニル樹脂系エマルジョンを得た。なお、この酢酸ビニル樹脂系エマルジョンの固形分は、３８質量％であった。
【０１１０】
（評価）
実施例１〜８及び比較例１〜４で得られた酢酸ビニル樹脂系エマルジョンについて、下記の方法により、流動性、最低造膜温度、接着性能について評価した。評価結果は、表１に示した。
【０１１１】
（流動性の評価方法）
酢酸ビニル樹脂系エマルジョンを２５℃に調温し、株式会社トキメック社製のＢＨ型粘度計を用いて、温度：２５℃、ローター：Ｎｏ．５（実施例１〜７および比較例１〜４）、Ｎｏ．６（実施例８）の条件で、ローターの回転数：２ｒ／ｍｉｎ、１０ｒ／ｍｉｎの各回転数にて、粘度測定を行い、下記式（１）で示されるＴＩ値を求めた。
ＴＩ値＝η(2r/min)／η(10r/min)      （１）
［式（１）において、「η(2r/min)」は、ローターの回転数が２ｒ／ｍｉｎである場合の粘度（Ｐａ・ｓ）を示し、「η(10r/min)」は、ローターの回転数が１０ｒ／ｍｉｎである場合の粘度（Ｐａ・ｓ）を示す。］
【０１１２】
そして、前記式（１）で示されるＴＩ値を用いて、流動性を下記の評価基準により評価した。なお、ＴＩ値は１に近いほど、静置状態での粘度変化（特に、粘度上昇）が抑制又は防止されている。
評価基準
○：ＴＩ値が２．０未満である。
△：ＴＩ値が２．０以上且つ２．５未満である。
×：ＴＩ値が２．５以上である。
【０１１３】
（最低造膜温度の測定方法）
成膜試験器（理研精機製作所製の装置品名「Ｍ．Ｆ．Ｔ．試験装置」；型番「ＬＴ」）を使用して、ＪＩＳ  Ｋ  ６８０４（７．６  最低造膜温度の項）に準拠して、酢酸ビニル樹脂系エマルジョンの最低造膜温度（℃）を測定した。
【０１１４】
（接着性能の評価方法）
酢酸ビニル樹脂系エマルジョンの接着性能として、下記の測定方法による各種接着強さ（常態接着強さ、耐水接着強さ）を測定し、接着性能を評価した。
（１）常態接着強さの測定方法
酢酸ビニル樹脂系エマルジョンを、それぞれ、木工用接着剤として用いたときの圧縮せん断接着強さを、ＪＩＳ  Ｋ  ６８５２に準拠して測定した。なお、試験片として、カバ材・カバ材の組み合わせを用いた。また、被着材における破壊の状態を調べ、破壊した面積のせん断面積に対する割合を材破率（％）として求めた。具体的には、２３℃、５０％ＲＨの雰囲気下で、試験片のそれぞれの表面に塗布した後（塗布量：片面１００ｇ／ｍ2、両面２００ｇ／ｍ2）、前記塗布面同士を重ね合わせて、１ＭＰａの圧締圧力で試験片どうしを貼り合わせ、５０％ＲＨの雰囲気下の雰囲気下で、２４時間養生させた後、除圧し、２３℃、５０％ＲＨの雰囲気下で４８時間養生し、接着した。その後、２３℃、５０％ＲＨの雰囲気下で、接着された試験片の圧縮せん断接着強さ（Ｎ／ｍｍ2）を、ＪＩＳ  Ｋ  ６８５２に準拠して測定した。
【０１１５】
（２）耐水接着強さの測定方法
酢酸ビニル樹脂系エマルジョンを、それぞれ、木工用接着剤として用いたときの圧縮せん断接着強さを、ＪＩＳ  Ｋ  ６８５２に準拠して、試験片が濡れた状態で測定した。なお、試験片として、カバ材・カバ材の組み合わせを用いた。具体的には、２３℃、５０％ＲＨの雰囲気下で、試験片のそれぞれの表面に塗布した後（塗布量：片面１００ｇ／ｍ2、両面２００ｇ／ｍ2）、前記塗布面同士を重ね合わせて、１ＭＰａの圧締圧力で試験片どうしを貼り合わせ、５０％ＲＨの雰囲気下の雰囲気下で、２４時間養生させた後、除圧し、２３℃、５０％ＲＨの雰囲気下で４８時間養生し、接着した。その後、接着された試験片を、３０±１℃に調整した恒温水漕中に３時間浸漬させた後、さらに、２３±２℃に調整した水中に１０分間浸した後、水中より取り出し、試験片が濡れた状態で、接着された試験片の圧縮せん断接着強さ（Ｎ／ｍｍ2）を、ＪＩＳ  Ｋ  ６８５２に準拠して測定した。尚、試験片を水中に浸漬する際、試験片が完全に水中に浸るようにおもりを使用した。
【０１１６】
【表１】
2006232927.tif 000002
【０１１７】
表１より明らかなように、実施例に係る酢酸ビニル樹脂系エマルジョンは、ローターの回転数が２ｒ／ｍｉｎである場合の粘度と、ローターの回転数が１０ｒ／ｍｉｎである場合の粘度との比であるＴＩ値が、２．５未満となっており、静置状態での粘度上昇が抑制又は防止されていることが確認された。また、実施例に係る酢酸ビニル樹脂系エマルジョンは、ＪＩＳ基準（ＪＩＳ  Ｋ  ６８０４）による最低造膜温度は、０℃以下であり、しかも、その際には、透明な皮膜が形成されており、低温成膜性が優れている。さらにまた、常態接着強さのみならず、水に濡れた状態で測定される耐水接着強さも良好であり、接着性能が優れている。従って、実施例に係る酢酸ビニル樹脂系エマルジョンは、優れた低温成膜性と接着強度とを備え、流動性が優れている